(57)【要約】      （修正有）【課題】再利用の容易な材料から構成され、かつ、被包装物を密封することができる包装体を提供する。【解決手段】被包装物を収容する内袋２と、少なくとも１つの内袋２を収容する外袋１とを備える包装体であって、内袋２および外袋１は紙基材を主体とするシートから構成され、外袋１は、内袋２を収容した状態で密封されている。少なくとも１つの内袋２が、被包装物を収容した状態で密封されていてもよい。また、少なくとも１つの内袋２に防湿体または脱酸素剤が収容されていてもよい。【選択図】図１
2020193006.tif 000002
【特許請求の範囲】
【請求項１】
被包装物を収容する内袋と、
少なくとも１つの前記内袋を収容する外袋とを備える包装体であって、
前記内袋および前記外袋は紙基材を主体とするシートから構成され、
前記外袋は、前記内袋を収容した状態で密封されている包装体。
【請求項２】
少なくとも１つの前記内袋が被包装物を収容した状態で密封されている請求項１に記載の包装体。
【請求項３】
少なくとも１つの前記内袋に防湿体または脱酸素剤が収容されている請求項１または請求項２に記載の包装体。
【請求項４】
前記外袋を構成する前記紙基材上の一方の面上に、水蒸気バリア層、１層以上のオーバーコート層をこの順に備え、
前記水蒸気バリア層が水懸濁性高分子と層状無機化合物とを含有し、
前記オーバーコート層が水溶性高分子および前記水懸濁性高分子の少なくとも一方を含有する請求項１〜３のいずれか１項に記載の包装体。
【請求項５】
前記内袋を構成する前記紙基材上の一方の面上に、水蒸気バリア層、１層以上のオーバーコート層をこの順に備え、
前記水蒸気バリア層が水懸濁性高分子と層状無機化合物とを含有し、
前記オーバーコート層が水溶性高分子および前記水懸濁性高分子の少なくとも一方を含有する請求項１〜４のいずれか１項に記載の包装体。
【請求項６】
前記水懸濁性高分子がエチレン・アクリル系共重合体、スチレン−ブタジエン共重合体、アクリル系樹脂および生分解性樹脂の少なくとも１つを含有する請求項４または請求項５に記載の包装体。
【請求項７】
前記エチレン・アクリル系共重合体におけるアクリル系単量体の含有量が１〜５０ｍｏｌ％である請求項６に記載の包装体。
【請求項８】
前記生分解性樹脂がポリブチレンサクシネート、ポリブチレンサクシネートアジペート、ポリ乳酸、ポリブチレンアジペートテレフタレートおよび３−ヒドロキシブタン酸・３−ヒドロキシヘキサン酸共重合体の少なくとも一つである請求項６または請求項７に記載の包装体。
【請求項９】
前記層状無機化合物は、アスペクト比１００以上であり、厚さが１００ｎｍ以下である請求項４〜８のいずれか１項に記載の包装体。
【請求項１０】
前記層状無機化合物がマイカ、ベントナイト、カオリン、タルクより選ばれる少なくとも１種である請求項４〜９のいずれか１項に記載の包装体。
【請求項１１】
前記水蒸気バリア層が、カチオン性樹脂を含有する請求項４〜１０のいずれか１項に記載の包装体。
【請求項１２】
前記カチオン性樹脂が、ポリアミン、変性ポリアミドアミン、ポリアミドエピクロロヒドリンおよびポリエチレンイミンより選ばれる少なくとも１種である請求項１１に記載の包装体。
【請求項１３】
前記水溶性高分子がポリビニルアルコールまたは変性ポリビニルアルコールである請求項４〜１２のいずれか１項に記載の包装体。
【請求項１４】
前記内袋および前記外袋の酸素透過度が２ｃｃ／ｍ２・ｄａｙ・ａｔｍ未満である請求項１〜１３のいずれか１項に記載の包装体。
【請求項１５】
前記内袋および前記外袋の水蒸気透過度が２０ｇ／ｍ２・ｄａｙ未満である請求項１〜１４のいずれか１項に記載の包装体。
【請求項１６】
酸素透過度が１ｃｃ／ｍ２・ｄａｙ・ａｔｍ未満である請求項１〜１５のいずれか１項に記載の包装体。
【請求項１７】
水蒸気透過度が１０ｇ／ｍ２・ｄａｙ以下である請求項１〜１６のいずれか１項に記載の包装体。
【発明の詳細な説明】
【技術分野】
【０００１】
本発明は、紙製の包装体に関する。
【背景技術】
【０００２】
食品、医療品、電子部品等の品々は、酸化、湿気による変質、香気の希薄化等から保護するために包装体内部に密閉される。
従来、このような包装体は熱可塑性樹脂で形成されている。例えば特許文献１には、熱可塑性樹脂からなるオーバーコート層、金属箔からなるオーバーコート層、粒状脱酸素剤組成物が熱可塑性樹脂中に分散された脱酸素性樹脂組成物からなる酸素吸収樹脂層及び酸素透過性を有するシーラント樹脂層がこの順に積層された脱酸素性多層フィルムからなる包装袋が開示されている。
【先行技術文献】
【特許文献】
【０００３】
【特許文献１】特開平１１−２３５７８０号公報
【発明の概要】
【発明が解決しようとする課題】
【０００４】
しかしながら、合成樹脂はその再生コストが高く、再利用が難しい。また、劣化し微細化した合成樹脂が海洋生物に取り込まれる問題も指摘されている。
以上のことから、合成樹脂の使用量削減が世界的な潮流となっており、包装の分野においても、合成樹脂に代わる材料から構成され、かつ、被包装物を密閉することができる包装体が求められている。
【０００５】
本発明は、上記のような状況に鑑みてなされたものである。すなわち、本発明の課題は、再利用の容易な材料から構成され、かつ、被包装物を密閉することができる包装体を提供することを課題とする。
【課題を解決するための手段】
【０００６】
本発明者らは、包装体の主たる構成材料として紙基材を用い、さらに、当該包装体を内袋と外袋との二重構造とし、少なくとも外袋には密閉性を与えることにより、前記課題を解決し得ることを見出した。本発明はこのような知見を基に完成するに至ったものである。すなわち、本発明は、以下のような構成を有している。
【０００７】
（１）被包装物を収容する内袋と、少なくとも１つの前記内袋を収容する外袋とを備える包装体であって、前記内袋および前記外袋は紙基材を主体とするシートから構成され、前記外袋は、前記内袋を収容した状態で密封されている包装体。
【０００８】
（２）少なくとも１つの前記内袋が被包装物を収容した状態で密封されている前記（１）の包装体。
【０００９】
（３）少なくとも１つの前記内袋に防湿体または脱酸素剤が収容されている前記（１）または（２）の包装体。
【００１０】
（４）前記外袋を構成する前記紙基材上の一方の面上に、水蒸気バリア層、１層以上のオーバーコート層をこの順に備え、前記水蒸気バリア層が水懸濁性高分子と層状無機化合物とを含有し、前記オーバーコート層が水溶性高分子および前記水懸濁性高分子の少なくとも一方を含有する前記（１）〜（３）のいずれかの包装体。
【００１１】
（５）前記内袋を構成する前記紙基材上の一方の面上に、水蒸気バリア層、１層以上のオーバーコート層をこの順に備え、前記水蒸気バリア層が水懸濁性高分子と層状無機化合物とを含有し、前記オーバーコート層が水溶性高分子および前記水懸濁性高分子の少なくとも一方を含有する前記（１）〜（４）のいずれかの包装体。
【００１２】
（６）前記水懸濁性高分子がエチレン・アクリル系共重合体、スチレン−ブタジエン共重合体、アクリル系樹脂、生分解性樹脂の少なくとも１つを含有する前記（４）または（５）の包装体。
【００１３】
（７）前記エチレン・アクリル系共重合体におけるアクリル系単量体の含有量が１〜５０ｍｏｌ％である前記（６）の包装体。
（８）前記生分解性樹脂がポリブチレンサクシネート、ポリブチレンサクシネートアジペート、ポリ乳酸、ポリブチレンアジペートテレフタレートおよび３−ヒドロキシブタン酸・３−ヒドロキシヘキサン酸共重合体の少なくとも１つである前記（６）または（７）の包装体。
【００１４】
（９）前記層状無機化合物は、アスペクト比１００以上であり、厚さが１００ｎｍ以下である前記（４）〜（８）のいずれかの包装体。
【００１５】
（１０）前記層状無機化合物がマイカ、ベントナイト、カオリン、タルクより選ばれる少なくとも１種である前記（４）〜（９）のいずれかの包装体。
【００１６】
（１１）前記水蒸気バリア層が、カチオン性樹脂を含有する前記（４）〜（１０）のいずれかの包装体。
【００１７】
（１２）前記カチオン性樹脂が、ポリアミン、変性ポリアミドアミン、ポリアミドエピクロロヒドリンおよびポリエチレンイミンより選ばれる少なくとも１種である前記（１１）の包装体。
【００１８】
（１３）前記水溶性高分子がポリビニルアルコールまたは変性ポリビニルアルコールである前記（４）〜（１２）のいずれかの包装体。
【００１９】
（１４）前記内袋および前記外袋の酸素透過度が２ｃｃ／ｍ２・ｄａｙ・ａｔｍ未満である前記（１）〜（１３）のいずれかの包装体。
【００２０】
（１５）前記内袋および前記外袋の水蒸気透過度が２０ｇ／ｍ２・ｄａｙ以下である前記（１）〜（１４）のいずれかの包装体。
【００２１】
（１６）酸素透過度が１ｃｃ／ｍ２・ｄａｙ・ａｔｍ未満である前記（１）〜（１５）のいずれかの包装体。
【００２２】
（１７）水蒸気透過度が１０ｇ／ｍ２・ｄａｙ以下である前記（１）〜（１６）のいずれかの包装体。
【発明の効果】
【００２３】
本発明の包装体は、再利用の容易な材料から構成され、かつ、被包装物を密封することができる。
【図面の簡単な説明】
【００２４】
【図１】本発明の一実施形態に係る包装体の概略図である。
【発明を実施するための形態】
【００２５】
以下、本発明の実施の形態を具体的に説明する。以下に記載する構成要件の説明は、代表的な実施形態や具体例に基づいてなされることがあるが、本発明はそのような実施形態に限定されるものではない。
【００２６】
［包装体の構成］
図１に本実施形態の包装体の概略図を示す。
本実施形態の包装体は、被包装物（例えば、食品、医療品、電子部品等）を収容する内袋２と、少なくとも１つの内袋２を収容する外袋１とを備えている。内袋２および外袋１は、いずれも紙基材を主体とするシートから構成されている。紙基材には、熱可塑性樹脂からなるフィルムや金属箔は積層されていない。外袋１は内袋２を収容した状態で密封されている。ここでいう密封とは、包装体内部の被包装物をガス、水蒸気等の影響から保護すると同時に、被包装物の有する揮発性物質（香気）等の散逸を抑制し得るよう袋の開口部が封止されている状態をいう。本実施形態の包装体によれば、外袋１の内部空間が密閉された状態となる。
【００２７】
外袋１と内袋２とを備えることにより、一般的にはガス等の遮断度が低いとされる紙基材を用いた包装体であっても、熱可塑性樹脂から構成される包装体と同様の用途（例えば、食品、医療品、電子部品等）の包装に用いることができる。被包装物の保護は内袋２を収容した外袋１を密封することで実現できるが、被包装物を収容する内袋２を密封すると、被包装物をより確実に保護できるため好ましい。
【００２８】
外袋１の内部空間の密閉度を高める手段としては、例えば、外袋１に防湿剤や脱酸素剤等を収容する手段や、外袋１を構成する紙基材上に機能性の塗工層を設けていわゆる防湿紙とする手段等が挙げられる。上記の防湿剤や脱酸素剤は、紙基材を主体とする内袋２に収容されてもよい。これらの手段の中でも、紙基材に機能性の塗工層を設ける手段が、外袋１の外部の水蒸気やガスが外袋１の内部へ侵入することを防ぐことができるため好ましい。なお、外袋１の内部空間の密閉度を高める手段として、防湿剤や脱酸素剤を封入する手段を採用する場合においては、これら薬剤に水蒸気やガスを吸収させるべく、内袋２はガスや水蒸気をある程度透過させる構造としてもよい。
以下の本実施形態においては、紙基材に機能性の塗工層を設ける場合について詳細に説明する。
【００２９】
［紙基材］
本実施形態に用いられる紙基材は、植物由来の木材パルプを主成分として一般的に用いられている紙であれば特に制限はない。具体的には、晒または未晒クラフト紙、上質紙、板紙、ライナー紙、塗工紙、片艶紙、グラシン紙、グラファン紙等を挙げることができる。紙基材としては、紙基材の再利用を考慮すると機械的離解作用により水中で分散しやすいパルプを主成分とする紙であることが好ましい。
【００３０】
紙基材のＪＩＳ  Ｐ８１２１：２０１２に準じて測定した離解フリーネス（濾水度）は、バリア性を向上させる観点から、８００ｍｌ以下とすることが好ましく、５００ｍｌ以下がより好ましい。ここで、離解フリーネスとは、抄紙後の紙をＪＩＳ  Ｐ８２２０−１に準拠して離解したパルプを、ＪＩＳ  Ｐ８１２１：２０１２に準拠して測定したカナダ標準ろ水度（Canadian standard freeness）のことである。離解フリーネスを調製するためにパルプを叩解する方法については、公知の方法を使用することができる。
【００３１】
紙基材のサイズ度は、特に限定されないが、水蒸気バリア性を向上させる観点から、ＪＩＳ  Ｐ  ８１２２：２００４に準ずるステキヒトサイズ度を１秒以上とすることが好ましい。紙基材のサイズ度は、ロジン系、アルキルケテンダイマー系、アルケニル無水コハク酸系、スチレン−アクリル系、高級脂肪酸系、石油樹脂系等の内添サイズ剤の種類や含有量、パルプの種類、平滑化処理等によって制御することができる。内添サイズ剤の含有量は、特に限定されないが、紙基材のパルプ１００質量部に対して０〜３質量部程度の範囲が好ましい。
【００３２】
紙基材には、公知の内添薬品を適宜添加することができる。内添薬品としては、例えば、二酸化チタン、カオリン、タルク、炭酸カルシウム等の填料、紙力増強剤、歩留り向上剤、ｐＨ調整剤、濾水性向上剤、耐水化剤、柔軟剤、帯電防止剤、消泡剤、スライムコントロール剤、染料・顔料等を挙げることができる。
【００３３】
紙基材の抄紙においては、公知の湿式抄紙機（例えば長網抄紙機、ギャップフォーマー型抄紙機、円網式抄紙機、短網式抄紙機等の抄紙機）を適宜選択して使用する。抄紙機によって形成された紙層は、フェルトにて搬送し、ドライヤーで乾燥させる。ドライヤー乾燥前にプレドライヤーとして、多段式シリンダードライヤーを使用してもよい。
【００３４】
また、上記のようにして得られた紙基材に、カレンダーによる表面処理を施して厚みやプロファイルの均一化を図ってもよい。カレンダー処理としては公知のカレンダー処理機を適宜選択して使用することができる。
【００３５】
［水蒸気バリア層］
被包装物を密閉する手段の一つとして、紙基材上に水蒸気バリア層を塗工して防湿紙とすることがあげられる。水蒸気バリア層は、水蒸気の透過を阻止する機能を有する層であり、水懸濁性高分子および層状無機化合物を含有する。水蒸気バリア層は上記化合物に加えてカチオン性樹脂を含有することが好ましい。
【００３６】
（層状無機化合物）
層状無機化合物の形態は、平板状である。層状無機化合物と水懸濁性高分子との混合溶液を作成し、紙基材上に塗工すると、水蒸気バリア層が形成される。水蒸気バリア層内においては、平板状の層状無機化合物が紙基材の平面（表面）とほぼ平行に積層した状態に配列する。そうすると、紙基材の平面方向では、層状無機化合物が存在していない領域の面積が小さくなることから、水蒸気の透過が抑制される。また、紙基材の厚さ方向では、平板状の層状無機化合物が紙基材平面に対して平行に配列した状態で存在するため、水蒸気バリア層中の水蒸気は層状無機化合物を迂回しながら透過することとなり、水蒸気の透過が抑制される。その結果、水蒸気バリア層は優れた水蒸気バリア性を発現することができる。
【００３７】
層状無機化合物の厚さは、１００ｎｍ以下であることが好ましい。層状無機化合物の厚さは、５０ｎｍ以下であることがより好ましく、２０ｎｍ以下であることがさらに好ましい。層状無機化合物の平均厚さが小さい方が、水蒸気バリア層中における層状無機化合物の積層数が大きくなるため、高い水蒸気バリア性を発揮することができる。ここで、水蒸気バリア層中に含まれている状態での層状無機化合物の厚さは、以下のようにして求められる。まず、水蒸気バリア層の断面について、電子顕微鏡を用いて拡大写真を撮影する。このとき、画面内に層状無機化合物が２０〜３０個程度含まれる倍率とする。次に、画面内の層状無機化合物の個々の層状無機化合物の厚さを測定する。そして、得られた厚さの平均値を算出して、層状無機化合物の厚さとする。
【００３８】
層状無機化合物の長さは、１μｍ〜１００μｍであることが好ましい。長さが１μｍ以上であると、層状無機化合物が紙基材に対して平行に配列し易い。また、長さが１００μｍ以下であると層状無機化合物の一部が水蒸気バリア層から突出する懸念が少ない。ここで、水蒸気バリア層中に含まれている状態での層状無機化合物の長さは、以下のようにして求められる。まず、水蒸気バリア層の断面について、電子顕微鏡を用いて拡大写真を撮影する。このとき、画面内に層状無機化合物が２０〜３０個程度含まれる倍率とする。次に、画面内の層状無機化合物の個々の層状無機化合物の長さを測定する。そして、得られた長さの平均値を算出して、層状無機化合物の長さとする。尚、層状無機化合物の長さは、粒子径という表現で記載されることもある。
【００３９】
層状無機化合物のアスペクト比は、１００以上であることが好ましい。アスペクト比が１００以上であると、所定の透湿度を達成することが可能となる。層状無機化合物のアスペクト比は、２００以上がより好ましく、３００以上がさらに好ましく、５００以上が特に好ましい。アスペクト比が大きいほど、水蒸気の透過が抑制され、水蒸気バリア性が向上する。また、アスペクト比が大きいほど、層状無機化合物の添加量を低減させることができる。アスペクト比の上限は特に限定されず、塗工液の粘度の観点から１００００以下程度が好ましい。ここで、アスペクト比とは、水蒸気バリア層の断面について、電子顕微鏡を用いて拡大写真を撮影し、上記した方法で得られた層状無機化合物の平均長さをその平均厚さで除した値である。
【００４０】
層状無機化合物の具体例としては、雲母族、脆雲母族等のマイカ、合成マイカ、ベントナイト、カオリナイト（カオリン鉱物）、パイロフィライト、タルク、スメクタイト、バーミキュライト、緑泥石、セプテ緑泥石、蛇紋石、スチルプノメレーン、モンモリロナイトなどが挙げられる。
【００４１】
層状無機化合物の中でも、バリア性を向上させる観点から、マイカ、ベントナイト、カオリンおよびタルクより選ばれる少なくとも１種が特に好ましい。マイカとしては、合成マイカ、白雲母（マスコバイト）、絹雲母（セリサイト）、金雲母（フロコパイト）、黒雲母（バイオタイト）、フッ素金雲母（人造雲母）、紅マイカ、ソーダマイカ、バナジンマイカ、イライト、チンマイカ、パラゴナイト、ブリトル雲母などが挙げられる。また、ベントナイトとしては、モンモリロナイトが挙げられる。カオリンは、長石を含む岩石の風化によってできた粘土であり、カオリナイトが主成分である。タルクは、水酸化マグネシウムとケイ酸塩からなる鉱物であり、滑石とも呼ばれる。
【００４２】
層状無機化合物の含有量は、水蒸気バリア層の全固形分中８０質量％以下が好ましく、７０質量％以下がより好ましく、３０質量％以下がさらに好ましく、２０質量％以下が特に好ましく、１０質量％以下が最も好ましい。一方、層状無機化合物の含有量は、１質量％以上が好ましく、２質量％以上がより好ましい。層状無機化合物のアスペクト比を大きくし、厚さを小さくすることによって、層状無機化合物の含有量を低減させることができ、水蒸気バリア層からの層状無機化合物の脱落を抑えることができる。
【００４３】
層状無機化合物の含有量は、水蒸気バリア層の水懸濁性高分子（バインダー）１００質量部に対して０．１〜８００質量部であることが好ましい。層状無機化合物の含有量は、好ましくは、水蒸気バリア層の水懸濁性高分子（バインダー）１００質量部に対して１〜４００質量部であり、より好ましくは、１〜２００質量部であり、さらに好ましくは１〜１００質量部であり、特に好ましくは１〜５０質量部であり、最も好ましくは１〜２０質量部である。層状無機化合物の含有量が、水蒸気バリア層の水懸濁性高分子（バインダー）１００質量部に対して０．１質量部以上であると、水蒸気バリア性が発現し易い。また、層状無機化合物の含有量が、水蒸気バリア層の水懸濁性高分子（バインダー）１００質量部に対して８００質量部以下であると、層状無機化合物の一部が層表面から露出し難くなるので、水蒸気バリア性が低下しにくくなる。また、層状無機化合物の含有量が水蒸気バリア層の水懸濁性高分子１００質量部に対して８００質量部以下であると、オーバーコート層の塗工性が良好となり、均一なオーバーコート層が形成されるようになる。
【００４４】
（水懸濁性高分子）
水懸濁性高分子は、水に懸濁することが可能な高分子のことであり、塗工膜を形成する際に、水を溶媒とした塗工液を調整することが容易である。水懸濁性高分子は、塗工膜の形成においてバインダーとして機能するため、層状無機化合物等を含有する塗膜を紙基材上に形成することができる。水懸濁性高分子の骨格となるポリマーとしては、エチレン・アクリル系共重合体、スチレン・ブタジエン系共重合体、アクリル系樹脂および生分解性樹脂の少なくとも１つを含有することが好ましく、エチレン・アクリル系共重合体、スチレン・ブタジエン系共重合体または生分解性樹脂であることがより好ましい。
【００４５】
水懸濁性高分子の具体例を以下に説明する。エチレン・アクリル系共重合体を構成するアクリル系単量体としては、アクリル酸、メタクリル酸、クロトン酸、ケイ皮酸、イタコン酸、フマル酸、マレイン酸、ブテントリカルボン酸などの不飽和カルボン酸、イタコン酸モノエチルエステル、フマル酸モノブチルエステル及びマレイン酸モノブチルエステルなどの、少なくとも１個のカルボキシル基を有する不飽和ポリカルボン酸アルキルエステル、アクリルアミドプロパンスルホン酸、アクリル酸スルホエチルナトリウム塩、メタクリル酸スルホプロピルナトリウム塩などの不飽和スルホン酸単量体又はその塩が挙げられる。エチレン・アクリル系共重合体を構成するアクリル系単量体は、１種類であってもよいし、２種類以上を併用してもよい。
【００４６】
エチレン・アクリル系共重合体は、エチレンと上記のアクリル系単量体とを乳化重合することによって得られる共重合体である。アクリル系単量体としては、アクリル酸、メタクリル酸などが好適である。エチレン・アクリル系共重合体としては、エチレン・アクリル酸共重合体、エチレン・メタクリル酸共重合体、エチレン・アクリル酸メチル共重合体、エチレン・メタクリル酸メチル共重合体、エチレン・アクリル酸エチル共重合体、エチレン・メタクリル酸エチル共重合体、エチレン・アクリル酸ブチル共重合体およびエチレン・メタクリル酸ブチル共重合体のうちいずれか１種以上であることが好ましい。共重合体には、エチレンおよびアクリル系単量体と共重合可能なその他の化合物からなる単量体が少量共重合されていてもよい。
【００４７】
エチレン・アクリル系共重合体の具体例としては、例えばエチレン・アクリル酸共重合体アンモニウム塩の水性分散液が、ザイクセン（登録商標）ＡＣ等（アクリル酸の共重合比率２０％、住友精化株式会社製）として市販されており、容易に入手し利用することができる。
【００４８】
エチレン・アクリル系共重合体は、アクリル系単量体単位の含有量が１〜５０ｍｏｌ％であることが好ましい。アクリル系単量体単位の含有量がこの範囲にあるとき、溶融温度が６０〜１２０℃となり、良好なヒートシール性を発現する優れたエチレン・アクリル系共重合体となる。エチレン・アクリル系共重合体におけるアクリル系単量体単位の含有量は、１０〜３０ｍｏｌ％であることがより好ましい。
【００４９】
エチレン・アクリル系共重合体の重量平均分子量は、塗工液粘度や塗工膜の強度の観点から、１万〜１０００万が好ましく、１０万〜５００万がより好ましい。
【００５０】
エチレン・アクリル系共重合体の含有割合は、特に限定されないが、水蒸気バリア層の全固形分中２０質量％以上が好ましく、５０質量％以上がより好ましく、６０質量％以上がさらに好ましく、７０質量％以上が特に好ましく、８０質量％以上が最も好ましい。
【００５１】
生分解性樹脂の具体例としては、特に限定されず、例えばポリ乳酸（ＰＬＡ）、ポリブチレンサクシネート（ＰＢＳ）、ポリブチレンサクシネートアジペート（ＰＢＳＡ）、ポリブチレンアジペートテレフタレート（ＰＢＡＴ）、３−ヒドロキシブタン酸・３−ヒドロキシヘキサン酸共重合体（ＰＨＢＨ）等が挙げられる。紙基材を用いた包装体は、熱可塑性樹脂を用いた包装体等に比べて環境負荷の低減という利点を有する包装体であるが、生分解性樹脂を用いることによってより一層環境負荷を低減させることができる。
【００５２】
水蒸気バリア層における水懸濁性高分子（バインダー）は、アニオン性であることが好ましい。バインダーが、アニオン性であることにより、水蒸気バリア性がより向上する。前記したように、層状無機化合物の平面部分はアニオン性であるが、カチオン性樹脂が吸着すると表面がカチオン性になる。そのため、アニオン性であるバインダーとの親和性が高まることとなる。
【００５３】
水蒸気バリア層には、水懸濁性高分子、層状無機化合物、カチオン性樹脂以外に、必要に応じて適宜、分散剤、界面活性剤、消泡剤、濡れ剤、染料、色合い調整剤、増粘剤などを添加することが可能である。
【００５４】
水蒸気バリア層の厚さは、１〜３０μｍであることが好ましく、３〜２０μｍであることがより好ましい。また、水蒸気バリア層の塗工量は、固形分として、１〜３０ｇ／ｍ２であることが好ましく、３〜２０ｇ／ｍ２であることがより好ましい。
【００５５】
（カチオン性樹脂）
層状無機化合物を含有する水蒸気バリア層にカチオン性樹脂を添加することは、水蒸気バリア性が大きく向上することができるため好ましい。
【００５６】
カチオン性樹脂を添加することによって、水蒸気バリア性が大きく向上する理由については、以下のように考えている。層状無機化合物は、平板状の形態の平面部分がアニオン性、エッジ部分がカチオン性に帯電し易いため、層状無機化合物が相互に立体的に凝集した、いわゆるカードハウス構造をとることが知られている。このカードハウス構造のために、層状無機化合物の水分散液の粘度は非常に高くなる。一方、カードハウス構造は攪拌などにより力を加えると簡単に壊れるため、層状無機化合物の水分散液はチキソトロピー性を示す。
【００５７】
層状無機化合物の水分散液に、適切なカチオン性樹脂を添加すると、層状無機化合物のアニオン性の平面部分にカチオン性樹脂が吸着することによって、カードハウス構造が破壊される。その結果、層状無機化合物が立体的に凝集することが抑制され、平板状の層状無機化合物が紙基材平面に対して平行に積層し易くなり、水蒸気バリア性の向上につながるものと推定している。
【００５８】
カチオン性樹脂の具体例としては、ポリアミン、変性ポリアミドアミン、ポリアミドエピクロロヒドリン、ポリエチレンイミン、ポリアルキレンポリアミン、ポリアミド化合物、ポリアミドアミン−エピハロヒドリン又はホルムアルデヒド縮合反応生成物、ポリアミン−エピハロヒドリン又はホルムアルデヒド縮合反応生成物、ポリアミドポリ尿素−エピハロヒドリン又はホルムアルデヒド縮合反応生成物、ポリアミンポリ尿素−エピハロヒドリン又はホルムアルデヒド縮合反応生成物、ポリアミドアミンポリ尿素−エピハロヒドリン又はホルムアルデヒド縮合反応生成物、ポリアミドポリ尿素化合物、ポリアミンポリ尿素化合物、ポリアミドアミンポリ尿素化合物及びポリアミドアミン化合物、ポリビニルピリジン、アミノ変性アクリルアミド系化合物、ポリビニルアミン、ポリジアリルジメチルアンモニウムクロリドなどを挙げることができる。これらの中でも、ポリアミン、変性ポリアミドアミン、ポリアミドエピクロロヒドリンおよびポリエチレンイミンより選ばれる少なくとも１種であることが好ましい。
【００５９】
カチオン性樹脂は、表面電荷が０．１〜１０ｍｅｑ／ｇであることが好ましく、０．１〜５．０ｍｅｑ／ｇであることがより好ましい。カチオン性樹脂の表面電荷が前記範囲内であると、カードハウス構造を破壊することが可能であり、後記するアニオン性バインダーとも適度に共存することができる。
【００６０】
なお、カチオン性樹脂の表面電荷は、以下に記載する方法で測定する。まず、試料となる重合体を水に溶解して、重合体濃度１ｐｐｍの溶液を得る。その溶液に対し、チャージアナライザーＭｕｔｅｋ  ＰＣＤ−０４型（ＢＴＧ社製）を用いて、０．００１Ｎポリエチレンスルホン酸ナトリウムを滴下して電荷量を測定する。
【００６１】
水蒸気バリア層におけるカチオン性樹脂の含有量は、水蒸気バリア層に使用される層状無機化合物とアニオン性バインダーの種類に応じて適宜決定すればよいが、バリア性を向上させる観点から、層状無機化合物１００質量部に対して、１〜３００質量部が好ましく、１〜２５０質量部がより好ましく、１０〜１５０質量部がさらに好ましく、２０〜１５０質量部が特に好ましく、２０〜１００質量部が最も好ましい。
【００６２】
また、カチオン性樹脂の含有量は、水蒸気バリア層の水懸濁性高分子（バインダー）１００質量部に対して０．１〜２０質量部であることが好ましく、０．１〜１５質量部であることがより好ましく、１〜１０質量部がさらに好ましい。
【００６３】
（その他の添加剤）
水蒸気バリア層は、水懸濁性高分子、層状無機化合物、カチオン性樹脂以外に、必要に応じて適宜、分散剤、界面活性剤、消泡剤、濡れ剤、染料、色合い調整剤、増粘剤などを添加することが可能である。
【００６４】
（塗工量）
水蒸気バリア層の厚さは、１〜３０μｍであることが好ましく、３〜２０μｍであることがより好ましい。また、水蒸気バリア層の塗工量は、固形分として、１〜３０ｇ／ｍ２であることが好ましく、３〜２０ｇ／ｍ２であることがより好ましい。
【００６５】
［オーバーコート層］
前述の水蒸気バリア層を保護するため、水蒸気バリア層の上に１層以上のオーバーコート層を形成することが好ましい。
【００６６】
水蒸気バリア層を設けた紙基材は、折り曲げ、接着等の加工を経て袋状に成形される。ところで、紙基材の折り曲げ部では、紙基材上の水蒸気バリア層が局部的に大きく引き延ばされ、水蒸気バリア層に微細な亀裂等が発生して、包装容器の水蒸気バリア性が低下するという問題が存在した。
【００６７】
そこで、本発明者らは、水蒸気バリア層の上にオーバーコート層を形成することを検討した。水蒸気バリア層の上にオーバーコート層が存在すると、水蒸気バリア層とオーバーコート層とは相互に密着するため、折り曲げ加工された際に、水蒸気バリア層およびオーバーコート層が一体となって変形し、水蒸気バリア層の変形や割れが生じ難くなる。その結果、内袋および外袋の水蒸気バリア性を良好に保つことが可能となった。
【００６８】
オーバーコート層は、水懸濁性高分子または水溶性高分子の少なくとも一方を含有する。
水懸濁性高分子の内容は前記したとおりである。オーバーコート層に水懸濁性高分子を添加すると、オーバーコート層は水蒸気バリア層と同種の層となるため、水蒸気バリア性を向上させることができる。
【００６９】
オーバーコート層に水溶性高分子を添加すると、オーバーコート層にガスバリア性を付与できる。水溶性高分子としては、例えば、ポリビニルアルコール、変性ポリビニルアルコール、デンプンおよびその誘導体、セルロース誘導体、ポリビニルピロリドン、ウレタン系樹脂、ポリアクリル酸およびその塩、カゼイン、ポリエチレンイミン等が挙げられる。
【００７０】
水溶性高分子の中でも、完全ケン化もしくは部分ケン化したポリビニルアルコール、または変性ポリビニルアルコールはガスバリア性がより優れている。変性ポリビニルアルコールとしては、エチレン変性ポリビニルアルコールカルボキシ変性ポリビニルアルコール、珪素変性ポリビニルアルコール、アセトアセチル変性ポリビニルアルコール、ジアセトン変性ポリビニルアルコール等が挙げられる。
また、これら水溶性高分子または水懸濁性高分子の中でもヒートシール性に優れた樹脂を用いれば、内袋および外袋をヒートシールで形成することが可能である。
【００７１】
上述のようにオーバーコート層は複数の層を備えていても構わない。各オーバーコート層に水蒸気バリア性、酸素バリア性、ヒートシール性等の様々な機能を付与することにより、折り曲げ部においても塗工層を保護し、水蒸気、酸素等の遮断に優れた包装体を得ることができる。
【００７２】
（塗工量）
オーバーコート層の厚さは、０．１〜２０μｍであることが好ましく、０．５〜１０μｍであることがより好ましい。また、オーバーコート層の塗工量は、固形分として、０．１〜２０ｇ／ｍ２であることが好ましく、０．５〜１０ｇ／ｍ２であることがより好ましい。
【００７３】
［包装体の性能］
（酸素透過度）
上記のような塗工層を設けた包装体の酸素透過度は１ｃｃ／ｍ２・ｄａｙ・ａｔｍ未満であることが好ましい。酸素透過度がこのような範囲にあれば、ガスの透過を遮断することで、被包装物の酸化等を抑制することができる。
酸素透過度は、酸素透過率測定装置（ＭＯＣＯＮ社製、ＯＸ−ＴＲＡＮ２／２０）を使用し、２３℃−５０％ＲＨ条件にて、塗工層を内側にして測定した。
このような酸素透過度は、外袋の酸素透過度を２ｃｃ／ｍ２・ｄａｙ・ａｔｍ以下とすることで実現できる。また、内袋の酸素透過度の範囲も外袋と同様とすることが、より確実にガスを遮断することができるため好ましい。
【００７４】
（水蒸気透過度）
包装体の水蒸気透過度は１０ｇ／ｍ２・ｄａｙ以下であることが好ましい。水蒸気透過度がこのような範囲であれば、十分な防湿性を発揮し、湿気で劣化しやすい被包装物を保護することができる。
水蒸気透過度は、ＪＩＳ  Ｚ  ０２０８（カップ法）Ｂ法（４０℃±０．５℃，９０％±２％ＲＨ）に準拠し、塗工層を内側にして測定した。
このような水蒸気透過度は、外袋の水蒸気透過度を２０ｇ／ｍ２・ｄａｙ以下とすることで実現できる。また、内袋の水蒸気透過度の範囲を外袋と同様にすると、より効果的に水蒸気を遮断することができるため好ましい。
【００７５】
本実施形態の包装体は、上記の優れた水蒸気バリア性およびガスバリア性を生かして、食品、医療品、電子部品等の包装に好適に用いられることができる。また、本実施形態の包装体は、折割れに耐性を有することから、軟包装に好適に用いられることができる。
【実施例】
【００７６】
実施例・比較例に用いた原材料は以下のとおりである。
（１）紙基材
晒クラフト紙：坪量５０ｇ／ｍ２、厚さ６０μｍ
（２）層状無機化合物
合成マイカ：膨潤性マイカ、粒子径６．３μｍ、固形分６％の水分散液、アスペクト比約１０００、厚さ約５ｎｍ、製品名：ＮＴＯ−０５、トピー工業社製（固形分６％の水分散液）
カオリン：エンジニアードカオリン、粒子径１０μｍ、アスペクト比約１００、厚さ約１００ｎｍ、製品名：バリサーフＨＸ、イメリス社製
当該カオリンを水に分散させて、固形分５５％の水分散液とした。
（３）カチオン性樹脂
変性ポリアミド系樹脂：固形分５３％、製品名：ＳＰＩ２０３（５０）Ｈ、田岡化学工業社製、表面電荷０．４ｍｅｑ／ｇ
（４）水懸濁性高分子
自己乳化型ポリオレフィン：オレフィン・不飽和カルボン酸系樹脂エマルジョン、固形分２９．２％、製品名：ザイクセンＡＣ、住友精化株式会社製
（５）水溶性高分子
変性ポリビニルアルコール：エチレン変性ポリビニルアルコール、完全ケン化型、製品名：エクセバールＡＱ−４１０４、クラレ社製
当該変性ポリビニルアルコールを固形分濃度１０％水溶液に調製し、オーバーコート層用塗工液とした。
【００７７】
（防湿紙Ａ）
合成マイカの水分散液１９．７部に、攪拌しながら自己乳化型ポリオレフィン３４．３部を加えて攪拌した。これに、変性ポリアミド系樹脂を１．７部加えて攪拌した。さらに、２５％アンモニア水溶液を０．１  部加えて攪拌した。さらに、希釈水を加え、固形分濃度２０％とし、水蒸気バリア層用塗工液とした。得られた水蒸気バリア層用塗工液を、塗工量が６ｇ／ｍ２となるように、晒クラフト紙にメイヤーバーで塗工した後、熱風乾燥機内で１２０℃、１分間乾燥し、水蒸気バリア層を形成した。さらに、水蒸気バリア層の上に、オーバーコート層用塗工液を、塗工量が３．０ｇ／ｍ２となるようにメイヤーバーで塗工した後、熱風乾燥機内で１２０℃、１分間乾燥してオーバーコート層を形成した。さらにヒートシール性を付与するために、このオーバーコート層の上にＬＤＰＥ（日本ポリエチレン社製、ＬＣ５２０）３０μｍを押出ラミネート法によってラミネートした。このようにして、防湿紙Ａを得た。
【００７８】
（防湿紙Ｂ）
攪拌しながら自己乳化型ポリオレフィン４５部に対してカオリンの水分散液４７．８部を加え、攪拌した。これに、変性ポリアミド系樹脂を１部加えて攪拌した。さらに、２５％アンモニア水溶液を０．１６部加えて攪拌した。さらに、希釈水を加え、固形分濃度２０％とし、水蒸気バリア層の塗料とした。得られた水蒸気バリア層用塗工液を、水蒸気バリア層の塗工量が１２ｇ／ｍ２となるように、晒クラフト紙にメイヤーバーで塗工した後、熱風乾燥機内で１２０℃、１分間乾燥し、水蒸気バリア層を形成した。さらに、水蒸気バリア層の上に、オーバーコート層用塗工液をオーバーコート層の塗工量が３．０ｇ／ｍ２となるように、メイヤーバーで塗工した後、熱風乾燥機内で１２０℃、１分間乾燥してオーバーコート層を形成した。さらにヒートシール性を付与するために、このオーバーコート層の上にポリ乳酸水懸濁液（ミヨシ油脂社製、ランディＰＬ−３０００）を５ｇ/ｍ２になるように塗布した。このようにして、防湿紙Ｂを得た。
【００７９】
（実施例１）
防湿紙Ａで外袋と内袋とを形成した。外袋１枚と内袋１枚を外袋紙基材／外袋塗工層／内袋紙基材／内袋塗工層の順に重ねて塗工層側を内側とし、実施例１の二重構造の包装体（二重袋）を得た。
【００８０】
（実施例２）
防湿紙Ａで外袋を形成し、防湿紙Ｂで内袋を形成したこと以外は実施例１と同様にして、実施例２の二重構造の包装体（二重袋）を得た。
【００８１】
（実施例３）
防湿紙Ｂで外袋と内袋とを形成したこと以外は実施例１と同様にして、実施例３の二重構造の包装体（二重袋）を得た。
【００８２】
（比較例１）
防湿紙Ａで袋を一つだけ形成した。この袋の塗工層側を内側とし、比較例１の一重構造の包装体（一重袋）を得た。
【００８３】
（比較例２）
防湿紙Ｂで袋を一つだけ形成した。この袋の塗工層側を内側とし、比較例２の一重構造の包装体（一重袋）を得た。
【００８４】
（評価方法）
＜水蒸気透過度＞
ＪＩＳ  Ｚ  ０２０８（カップ法）Ｂ法（４０℃±０．５℃，９０％±２％ＲＨ）で、バリア層を内側にして測定した。また、十字に折り曲げた後のサンプルについても同様の測定を行った。なお、水蒸気透過度の基準としては、１０ｇ／ｍ２・２４ｈ以下であれば、実用的な水蒸気バリア性能を有する包装体であると評価する。
【００８５】
＜酸素透過度＞
酸素透過率測定装置（ＭＯＣＯＮ社製、ＯＸ−ＴＲＡＮ２／２０）を使用し、２３℃，５０％ＲＨ条件にて測定した。なお、酸素透過度の基準として、１ｃｃ／ｍ２・２４ｈ・ａｔｍ未満であれば、実用的なガスバリア性能を有する包装体であると評価する。
【００８６】
実施例１〜３ならびに比較例１、２の包装体についての評価結果を表１に示した。
【００８７】
【表１】
2020193006.tif 000003
【００８８】
表１から明らかなように、実施例１〜３の包装体はいずれも、水蒸気バリア性（水蒸気透過度）とガスバリア性（酸素透過度）に優れていた。実施例１〜３の比較から、アスペクト比が大きく薄い形状のマイカの方が、カオリンよりも水蒸気バリア性の向上において優れていることが確認できた。また、実施例３から、カオリンのみを用いた場合であっても外袋と内袋を備えた二重構造の包装体であれば、十分な水蒸気バリア性を得ることができることが確認できた。
一方、比較例１と比較例２の包装体は、袋が一重であるため、酸素バリア性がともに不十分であった。また、水蒸気バリア層にカオリンを用いた比較例２においては、水蒸気透過度も不十分であった。
【符号の説明】
【００８９】
１    外袋
２    内袋
【図１】
2020193006.tif 000004